(57)【要約】【課題】  靴中敷き本体の製造を容易に行え、靴中敷き本体の製造コストの低減化を図れ、安価な靴中敷きの提供。【解決手段】  靴中敷き１は、中敷き本体１０が、中敷きベースシート材１１と、中敷きベースシート材１１上に積層された塗布式仕上げ一体型断熱塗材コート層１２とからなる。中敷きベースシート材１１の表面１１ａに熱エネルギー反射型塗布式断熱塗材１３を塗布して塗布式仕上げ一体型断熱塗材コート層１２を一体に形成する。塗布式仕上げ一体型断熱塗材コート層１２が人体の足から発せられる熱エネルギー（体温）を反射することにより、塗布式仕上げ一体型断熱塗材コート層１２の外部に逃げようとする熱エネルギーを内部に封じ込め、塗布式仕上げ一体型断熱塗材コート層１２の外部への放熱を抑える。【選択図】        図２
2005323786.tif 000002
【特許請求の範囲】
【請求項１】
靴の中に入れて靴底上に敷く靴中敷きにおいて、
前記靴底の形状に合わせて形成された中敷き本体を有し、前記中敷き本体は、中敷きベースシート材と、前記中敷きベースシート材上に積層された塗布式仕上げ一体型断熱塗材コート層とからなり、前記中敷きベースシート材の表面に熱エネルギー反射型塗布式断熱塗材を塗布して前記塗布式仕上げ一体型断熱塗材コート層を一体に形成したことを特徴とする靴中敷き。
【請求項２】
上記中敷きベースシート材は、ポリエステル，フェルト，ＳＢＲなどの合成ゴム，ポリプロピレン，ＰＶＤＣ樹脂，ＥＶＡ樹脂などの中から選択されている請求項１に記載の靴中敷き。
【請求項３】
上記塗布式仕上げ一体型断熱塗材コート層の層厚は、０．４〜０．８ｍｍである請求項１に記載の靴中敷き。
【請求項４】
上記塗布式仕上げ一体型断熱塗材コート層は、人体から発せられた熱エネルギーを反射することにより、前記塗布式仕上げ一体型断熱塗材コート層の外部に逃げようとする熱エネルギーを封じ込める機能を持つ塗料により形成された層である請求項１または３に記載の靴中敷き。
【請求項５】
上記熱エネルギー反射型塗布式断熱塗材は、水分子と共に浸入する熱エネルギーを塗膜内に反射させる熱エネルギー反射セラミックと、水分を吸水する吸水性セラミックとを含有している請求項１に記載の靴中敷き。
【請求項６】
上記熱エネルギー反射型塗布式断熱塗材は、さらに、上記熱エネルギー反射セラミックであるアルミノケイ酸ソーダガラスと、顔料と、樹脂エマルジョンと、分散剤と、粘着剤とを含有し、前記アルミノケイ酸ソーダガラスは、中空ビーズ構造であり、前記アルミノケイ酸ソーダガラスの粒径は、１０〜５０μｍであり、且つ前記アルミノケイ酸ソーダガラスの含有量は、断熱塗材の全重量の１０〜２０重量％である請求項１または５に記載の靴中敷き。
【請求項７】
上記熱エネルギー反射型塗布式断熱塗材の顔料は、二酸化チタンである請求項６に記載の靴中敷き。
【請求項８】
上記熱エネルギー反射型塗布式断熱塗材の樹脂エマルジョンは、アクリルエマルジョン，ウレタンエマルジョンあるいはエポキシエマルジョンの内のいずれか１つあるいはこれらを混合したものである請求項６または７に記載の靴中敷き。
【発明の詳細な説明】
【技術分野】
【０００１】
本発明は、靴の中に入れて靴底上に敷く靴中敷きに関し、特に、保温（断熱）性，消臭性，防湿性，抗菌性，耐久性を備えた靴中敷きに関するものである。
【背景技術】
【０００２】
従来、中空粒子，気泡を内包する樹脂組成物からなる断熱性シートが、靴内部の底形状に合わせて切り抜かれている靴の中敷きが特許文献１に開示されている。
【０００３】
また、ベースシートと、このベースシートの上面に設けた上シートと、ベースシートと上シートとの間の足の荷重が直接かからない先端部分に配設したクッション材とで構成している靴中敷きが特許文献２に開示されている。
【０００４】
さらに、紙材からなるベースシートと、透湿性、通気性、保温性、耐水性を備え、繊維状に形成した長繊維不織布の吸水シートとからなり、ベースシートの上面に吸水シートをエンボス加工により熱圧着して中敷き本体を形成した靴中敷きが特許文献３に開示されている。
【特許文献１】特開２００１−２９９４０９号公報
【特許文献２】特開２００１−２５８６１０号公報
【特許文献３】特開２００１−５４４０５号公報
【発明の開示】
【発明が解決しようとする課題】
【０００５】
ところが、従来の特許文献１に開示された靴の中敷きは、断熱性シートの下面に裏打層が積層され、断熱性シートが樹脂組成物を含浸性基材の少なくとも厚みの一部に含浸したものであるので、靴の中敷き本体の製造を容易に行えず、靴の中敷き本体の製造コストが高くなった。
【０００６】
また、特許文献２に開示された靴中敷きは、歩く毎にクッション材が上シートを介して押されたり、解放されることで、クッション材が空気ポンプのような機能を果たして靴の内部の先端部分で空気の流れが生じ、これにより、靴の内部や靴中敷き自体が水分や汗により吸収されていっても、早く乾燥させることができるようにしたものであり、ベースシートとは別に上シートやクッション材を必要とするので、靴中敷き本体の製造を容易に行えず、靴中敷き本体の製造コストが高くなった。
【０００７】
さらに、特許文献３に開示された靴中敷きは、足の汗や水分を、吸水シートの繊維部分による毛細管現象により吸水時間を保持しながら徐々に吸収すると同時に、これと平行して吸水シートを乾燥させるようにしたものであり、ベースシートと防水シートとをエンボス加工により熱圧着するための特別なエンボス加工装置を必要とし、靴中敷き本体の製造を容易に行えず、靴中敷き本体の製造コストが高くなった。
【０００８】
そこで、本発明は、上記の課題に鑑み、熱エネルギー反射型塗布式断熱塗材を中敷き本体の中敷きベースシート材の表面に塗布して乾燥させるのみで、塗布式仕上げ一体型断熱塗材コート層を中敷き本体の中敷きベースシート材上に積層した状態に形成することができ、塗布式仕上げ一体型断熱塗材コート層が人体の足から発せられた熱エネルギーを反射し、塗布式仕上げ一体型断熱塗材コート層の外部に逃げようとする熱エネルギーを内部に封じ込めるので、塗布式仕上げ一体型断熱塗材コート層の外部への放熱を抑えることができ、塗布式仕上げ一体型断熱塗材コート層が吸水した水分を迅速に発散させるので、塗布式仕上げ一体型断熱塗材コート層を乾燥させることができ、塗布式仕上げ一体型断熱塗材コート層が保温（断熱）性，消臭性，防湿性，抗菌性，耐久性に優れ、塗布式仕上げ一体型断熱塗材コート層の美観も良く、靴中敷き本体の製造を容易に行え、靴中敷き本体の製造コストの低減化を図れ、安価な靴中敷きを提供することを目的とする。
【課題を解決するための手段】
【０００９】
本発明の靴中敷きは、靴の中に入れて靴底上に敷く靴中敷きにおいて、前記靴底の形状に合わせて形成された中敷き本体を有し、前記中敷き本体が、中敷きベースシート材と、前記中敷きベースシート材上に積層された塗布式仕上げ一体型断熱塗材コート層とからなり、前記中敷きベースシート材の表面に熱エネルギー反射型塗布式断熱塗材を塗布して前記塗布式仕上げ一体型断熱塗材コート層を一体に形成したことを特徴とする構成を有するものである。
【００１０】
上記に記載の本発明によれば、熱エネルギー反射型塗布式断熱塗材を中敷き本体の中敷きベースシート材の表面に塗布して乾燥させるのみで、塗布式仕上げ一体型断熱塗材コート層を中敷きベースシート材上に積層した状態に形成することができ、塗布式仕上げ一体型断熱塗材コート層の仕上がり品質も高く、塗布式仕上げ一体型断熱塗材コート層が保温（断熱）性，消臭性，防湿性，抗菌性，耐久性に優れ、塗布式仕上げ一体型断熱塗材コート層の美観も良い。
【００１１】
本発明の靴中敷きは、上記中敷きベースシート材が、ポリエステル，フェルト，ＳＢＲなどの合成ゴム，ポリプロピレン，ＰＶＤＣ樹脂，ＥＶＡ樹脂などの中から選択されている。
【００１２】
上記に記載の本発明によれば、中敷きベースシート材がポリエステル，フェルト，ＳＢＲなどの合成ゴム，ポリプロピレン，ＰＶＤＣ樹脂，ＥＶＡ樹脂などの中から選択されているので、中敷きベースシート材をポリエステル，フェルト，ＳＢＲなどの合成ゴム，ポリプロピレン，ＰＶＤＣ樹脂，ＥＶＡ樹脂などの中から適宜選択して製造することができる。
【００１３】
本発明の靴中敷きは、上記塗布式仕上げ一体型断熱塗材コート層の層厚が、０．４〜０．８ｍｍである。
【００１４】
上記に記載の本発明によれば、塗布式仕上げ一体型断熱塗材コート層の層厚が０．４〜０．８ｍｍであるので、熱伝導率が非常に低い断熱層を得ることができる。
【００１５】
本発明の靴中敷きは、上記塗布式仕上げ一体型断熱塗材コート層が、人体から発せられた熱エネルギーを反射することにより、前記塗布式仕上げ一体型断熱塗材コート層の外部に逃げようとする熱エネルギーを封じ込める機能を持つ塗料により形成された層である。
【００１６】
上記に記載の本発明によれば、塗布式仕上げ一体型断熱塗材コート層が人体の足から発せられた熱エネルギー（体温）を反射することにより、塗布式仕上げ一体型断熱塗材コート層の外部に逃げようとする熱エネルギーを内部に確実に封じ込めるので、塗布式仕上げ一体型断熱塗材コート層の外部への放熱を抑え、靴内の保温効果を高めることができる。
【００１７】
本発明の靴中敷きは、上記熱エネルギー反射型塗布式断熱塗材が、人体から発せられる熱エネルギーを塗膜内に反射させる熱エネルギー反射セラミックと、人体から出る水分を吸水する吸水性セラミックとを含有している。
【００１８】
上記に記載の本発明によれば、熱エネルギー反射型塗布式断熱塗材が熱エネルギー反射セラミックを含有しているので、人体の足から発せられる熱エネルギーを熱エネルギー反射セラミックにより効率良く塗膜内に反射させることができ、しかも、熱エネルギー反射型塗布式断熱塗材が吸水性セラミックを含有しているので、人体の足から出る汗などの水分を吸水セラミックにより吸収することができ、熱エネルギー反射セラミックが吸水セラミックの温度を上昇させるので、吸水セラミックの吸水した水分を速やかに発散させることができ、塗布式仕上げ一体型断熱塗材コート層を迅速に乾燥させ、塗布式仕上げ一体型断熱塗材コート層の防湿性，抗菌性を確保でき、しかも、吸水性セラミックが靴内に発生する臭いを吸着して分解して消臭するので、靴内の臭いをその消臭効果により低減させることができる。
【００１９】
本発明の靴中敷きは、上記熱エネルギー反射型塗布式断熱塗材が、上記熱エネルギー反射セラミックであるアルミノケイ酸ソーダガラスと、顔料と、樹脂エマルジョンと、分散剤と、粘着剤とを含有し、前記アルミノケイ酸ソーダガラスが、中空ビーズ構造であり、前記アルミノケイ酸ソーダガラスの粒径が、１０〜５０μｍであり、且つ前記アルミノケイ酸ソーダガラスの含有量が、断熱塗材の全重量の１０〜２０重量％である。
【００２０】
上記に記載の本発明によれば、中空ビーズ構造で、粒径が１０〜５０μｍのアルミノケイ酸ソーダガラスを熱エネルギー反射セラミックとして用いることにより、アルミノケイ酸ソーダガラスが人体の足から発せられる熱エネルギー（体温）を反射するが、さらにアルミノケイ酸ソーダガラスが中空ビーズ構造であることにより、塗布式仕上げ一体型断熱塗材コート層の外部に逃げようとする熱エネルギーを中空ビーズ部分で封じ込めることができるので、塗布式仕上げ一体型断熱塗材コート層の外部への放熱をアルミノケイ酸ソーダガラスにより抑えることができる。
そのため、この熱エネルギー反射型塗布式断熱塗材の熱伝導率を従来の断熱材に対して０．０３〜０．０５程度の範囲の非常に低い値にすることができる。
【００２１】
本発明の靴中敷きは、上記熱エネルギー反射型塗布式断熱塗材の顔料が、二酸化チタンである。
【００２２】
上記に記載の本発明によれば、熱エネルギー反射型塗布式断熱塗材の顔料が二酸化チタンであるので、二酸化チタンは顔料として優れた純白の色をもたらし、靴中敷きの美観が良くなる。
【００２３】
本発明の靴中敷きは、上記熱エネルギー反射型塗布式断熱塗材の樹脂エマルジョンが、アクリルエマルジョン，ウレタンエマルジョンあるいはエポキシエマルジョンの内のいずれか１つあるいはこれらを混合したものである。
【００２４】
上記に記載の本発明によれば、樹脂エマルジョンをアクリルエマルジョン，ウレタンエマルジョンあるいはエポキシエマルジョンの内のいずれか１つあるいはこれらを混合したものとすることにより、熱エネルギー反射型塗布式断熱塗材の耐浸水性，耐久性を確保することができる。
【発明の効果】
【００２５】
以上に述べたように、本発明によれば、熱エネルギー反射型塗布式断熱塗材を中敷き本体の中敷きベースシート材の表面に塗布して乾燥させるのみで、塗布式仕上げ一体型断熱塗材コート層を中敷き本体の中敷きベースシート材上に積層した状態に形成することができ、塗布式仕上げ一体型断熱塗材コート層が人体の足から発せられた熱エネルギーを反射し、塗布式仕上げ一体型断熱塗材コート層の外部に逃げようとする熱エネルギーを内部に封じ込めるので、塗布式仕上げ一体型断熱塗材コート層の外部への放熱を抑えることができ、塗布式仕上げ一体型断熱塗材コート層が吸水した水分を迅速に発散させるので、塗布式仕上げ一体型断熱塗材コート層を乾燥させることができ、塗布式仕上げ一体型断熱塗材コート層が保温（断熱）性，消臭性，防湿性，抗菌性，耐久性に優れ、塗布式仕上げ一体型断熱塗材コート層の美観も良く、靴中敷き本体の製造を容易に行え、靴中敷き本体の製造コストの低減化を図れ、安価な靴中敷きを得ることができる。
【発明を実施するための最良の形態】
【００２６】
以下、本発明を実施するための最良の形態を図面を参照して詳細に説明する。
【実施例】
【００２７】
本発明の靴中敷き１は、靴の中に入れて靴底上に敷く靴の中敷きである。
本発明の靴中敷き１は、靴底の形状に合わせて形成された中敷き本体１０を有し、中敷き本体１０が、中敷きベースシート材１１と、中敷きベースシート材１１上に積層された塗布式仕上げ一体型断熱塗材コート層１２とからなり、中敷きベースシート材１１の表面１１ａに熱エネルギー反射型塗布式断熱塗材１３を塗布して塗布式仕上げ一体型断熱塗材コート層１２を一体に形成している。
【００２８】
本発明の靴中敷き１は、中敷きベースシート材１１が、ポリエステル，フェルト，ＳＢＲ（ｓｔｙｒｅｎｅ  ｂｕｔａｄｉｅｎｅ  ｒｕｂｂｅｒ；スチレン−ブタジエンゴム）などの合成ゴム，ポリプロピレン，ＰＶＤＣ（ｐｏｌｙｖｉｎｙｌｉｄｅｎｅ  ｃｈｌｏｒｉｄｅ；ポリ塩化ビニリデン）樹脂，ＥＶＡ（ｅｔｈｙｌｅｎｅ  ｖｉｎｙｌ  ａｃｅｔａｔｅ  ｃｏｐｏｌｙｍｅｒ；エチレン−酢酸ビニル共重合体）樹脂などの中から選択されている。
【００２９】
本発明の靴中敷き１は、塗布式仕上げ一体型断熱塗材コート層１２の層厚ｔが、０．４〜０．８ｍｍである。
【００３０】
本発明の靴中敷き１は、塗布式仕上げ一体型断熱塗材コート層１２が、人体から発せられた熱エネルギー（体温）を反射することにより、塗布式仕上げ一体型断熱塗材コート層１２の外部に逃げようとする熱エネルギーを封じ込める機能を持つ塗料により形成された層である。
【００３１】
本発明の靴中敷き１は、熱エネルギー反射型塗布式断熱塗材１３が、水分子と共に浸入する熱エネルギーを塗膜内に反射させる熱エネルギー反射セラミックと、水分を吸水する吸水性セラミック１４とを含有している。
【００３２】
本発明の靴中敷き１は、さらに、熱エネルギー反射型塗布式断熱塗材１３が、熱エネルギー反射セラミックであるアルミノケイ酸ソーダガラス１５と、顔料と、樹脂エマルジョンと、分散剤と、粘着剤とを含有し、アルミノケイ酸ソーダガラス１５が、中空ビーズ構造であり、アルミノケイ酸ソーダガラス１５の粒径が、１０〜５０μｍであり、且つアルミノケイ酸ソーダガラス１５の含有量が、断熱塗材の全重量の１０〜２０重量％である。
【００３３】
本発明の靴中敷き１は、熱エネルギー反射型塗布式断熱塗材１３の顔料が、二酸化チタンである。
【００３４】
本発明の靴中敷き１は、熱エネルギー反射型塗布式断熱塗材１３の樹脂エマルジョンが、アクリルエマルジョン，ウレタンエマルジョンあるいはエポキシエマルジョンの内のいずれか１つあるいはこれらを混合したものである。
【００３５】
以下、本発明の実施例に係る靴中敷きについて、図面を参照しながら詳細に説明する。
図１は、本発明の実施例に係る靴中敷きを示す平面図、図２は、図１の線Ａ−Ａ切断矢視図、図３は、図２の要部拡大断面図である。
靴中敷き１は、図１に示すように、靴底の形状に合わせて形成された中敷き本体１０を有しており、中敷き本体１０が、図２に示すように、中敷きベースシート材１１と、中敷きベースシート材１１上に積層された塗布式仕上げ一体型断熱塗材コート層１２とからなる。
【００３６】
靴中敷き１の中敷き本体１０の中敷きベースシート材１１の表面１１ａには、図２に示すように、熱エネルギー反射型塗布式断熱塗材１３を塗布して塗布式仕上げ一体型断熱塗材コート層１２が一体に形成されている。
【００３７】
靴中敷き１の製造は、中敷き本体１０の中敷きベースシート材１１の表面１１ａに熱エネルギー反射型塗布式断熱塗材１３をスプレー，刷毛，ローラ，コテ等によって塗布した後、熱エネルギー反射型塗布式断熱塗材１３を所定時間乾燥させることにより、中敷き本体１０の中敷きベースシート材１１上に積層した塗布式仕上げ一体型断熱塗材コート層１２が一体に形成され、靴中敷き１が製造される。
【００３８】
熱エネルギー反射型塗布式断熱塗材１３の乾燥後、塗布式仕上げ一体型断熱塗材コート層１２の表面には、図３に示すように、アルミノケイ酸ソーダガラス１５よりも軽量の吸水性セラミック１４が集められ、塗布式仕上げ一体型断熱塗材コート層１２の吸水性セラミック１４の下側には軽量のアルミノケイ酸ソーダガラス１５が集められている。
【００３９】
上記実施例の熱エネルギー反射型塗布式断熱塗材１３としては、シスタコート（商標名  株式会社日進産業製）を使用する。
【００４０】
次に、本発明の実施例に係る靴中敷きの作用について説明する。
まず、靴中敷き１の塗布式仕上げ一体型断熱塗材コート層１２を上に向けた状態で、靴中敷き１を靴の内部に入れて靴底上に敷いた後、靴に足を入れることにより、靴を履く。
【００４１】
すると、塗布式仕上げ一体型断熱塗材コート層１２内の中空ビーズ構造のアルミノケイ酸ソーダガラス１５が人体の足から発せられた熱エネルギー（体温）を効率良く塗膜内に反射することにより、塗布式仕上げ一体型断熱塗材コート層１２の外部に逃げようとする熱エネルギーをアルミノケイ酸ソーダガラス１５により封じ込め、塗布式仕上げ一体型断熱塗材コート層１２の外部への放熱を抑え、靴内の保温効果が高められる。
【００４２】
また、塗布式仕上げ一体型断熱塗材コート層１２内の吸水性セラミック１４が人体の足から出る汗などの水分を吸水し、アルミノケイ酸ソーダガラス１５が吸水性セラミック１４の温度を上昇させ、吸水性セラミック１４の吸水した水分を塗布式仕上げ一体型断熱塗材コート層１２の外部へと速やかに発散させ、塗布式仕上げ一体型断熱塗材コート層１２を乾燥させるので、塗布式仕上げ一体型断熱塗材コート層１２が防湿性，抗菌性に優れている。
【００４３】
さらに、塗布式仕上げ一体型断熱塗材コート層１２内の吸水性セラミック１４が靴内に発生する臭いを吸着して分解して消臭し、靴内の臭いをその消臭効果により低減させることができる。
【００４４】
熱エネルギー反射セラミックとして中空ビーズ構造で粒径が１０〜５０μｍのアルミノケイ酸ソーダガラス１５を用いることにより、アルミノケイ酸ソーダガラス１５が人体の足から発せられた熱エネルギーを反射するが、さらにアルミノケイ酸ソーダガラス１５が中空ビーズ構造であることにより、塗布式仕上げ一体型断熱塗材コート層１２の外部に逃げようとする熱エネルギーを中空ビーズ部分で封じ込めるので、塗布式仕上げ一体型断熱塗材コート層１２の外部への放熱を抑え、靴内の保温効果を高めることができる。
そのため、この熱エネルギー反射型塗布式断熱塗材１３の熱伝導率を従来の断熱材に対して０．０３〜０．０５程度の範囲の非常に低い値にすることができる。
【００４５】
また、熱エネルギー反射セラミックを中空ビーズ構造のアルミノケイ酸ソーダガラス１５としたことにより、比重が０．１０〜０．１３程度と非常に軽量であるため、アルミノケイ酸ソーダガラス１５が沈殿することがなく、熱エネルギー反射型塗布式断熱塗材１３の塗布を容易に行うことができ、熱エネルギー反射型塗布式断熱塗材１３をスプレー，刷毛，ローラ，コテ等によって均一に中敷き本体１０の中敷きベースシート材１１の表面１１ａに塗布することができ、特に、凹凸面にも均一に塗布することができる。
【００４６】
さらに、アルミノケイ酸ソーダガラス１５が非常に軽量であると共に、吸水性セラミック１４がアルミノケイ酸ソーダガラス１５よりも軽量であるため、靴中敷き１の中敷き本体１０の中敷きベースシート材１１上に塗布式仕上げ一体型断熱塗材コート層１２を形成することにより、図３に示すように、軽量の吸水性セラミック１４が塗布式仕上げ一体型断熱塗材コート層１２の表面に集められて吸水発散層を形成し、軽量のアルミノケイ酸ソーダガラス１５が塗布式仕上げ一体型断熱塗材コート層１２の吸水性セラミック１４の下側に集められて防水熱エネルギー反射層を形成するため、硬質の吸水性セラミック１４とアルミノケイ酸ソーダガラス１５が塗布式仕上げ一体型断熱塗材コート層１２全体を保護することになり、塗布式仕上げ一体型断熱塗材コート層１２の耐久性が非常に高められる。
【００４７】
また、熱エネルギー反射型塗布式断熱塗材１３が樹脂エマルジョンを含むことにより、塗布式仕上げ一体型断熱塗材コート層１２が耐浸水性に優れると共に、０．４〜０．８ｍｍ程度の厚さの塗布によっても塗布式仕上げ一体型断熱塗材コート層１２に亀裂が生じることがなく、耐久性にも優れている。
【００４８】
本実施例では、熱エネルギー反射型塗布式断熱塗材１３の一例として、その組成が、粒径が１０〜５０μｍで、比重が０．１０〜０．１３の中空ビーズ構造のアルミノケイ酸ソーダガラス（商品名  ＸＯＬ−２００）を１４．８重量部と、顔料として二酸化チタンを１９．５重量部と、樹脂エマルジョンとして水溶性のアクリルエマルジョン樹脂を６０．７重量部と、分散剤を２重量部と、粘着剤を０．８重量部と、溶剤としてブチルセルソルブを２．２重量部とを含んでおり、これに水を１０重量部加えて十分に攪拌混合することにより、白色の液状の熱エネルギー反射型塗布式断熱塗材１３が得られる。
この液状の熱エネルギー反射型塗布式断熱塗材１３は、全体の比重が０．７〜０．９とされている。
但し、熱エネルギー反射型塗布式断熱塗材１３の溶剤としてのブチルセルソルブについては、必要に応じて省くことができる。
【００４９】
なお、この熱エネルギー反射型塗布式断熱塗材１３を靴中敷き１の中敷き本体１０の中敷きベースシート材１１の表面１１ａに塗布する時は、中敷きベースシート材１１の表面１１ａに付着した汚れを完全に落とした後、熱エネルギー反射型塗布式断熱塗材１３を中敷きベースシート材１１の表面１１ａに塗布する必要がある。
【００５０】
熱エネルギー反射型塗布式断熱塗材１３を靴中敷き１の中敷き本体１０の中敷きベースシート材１１の表面１１ａに塗布し、乾燥状態での熱エネルギー反射型塗布式断熱塗材１３の厚さとなる中敷きベースシート材１１上に積層された塗布式仕上げ一体型断熱塗材コート層１２の層厚ｔを約０．８ｍｍとすることにより、熱伝導率が０．０３〜０．０５程度の非常に低い断熱層が得られる。
【００５１】
さらに、この熱エネルギー反射型塗布式断熱塗材１３は、水溶性であり、熱エネルギー反射型塗布式断熱塗材１３を靴中敷き１の中敷き本体１０の中敷きベースシート材１１の表面１１ａに容易に塗布することができるので、従来の断熱塗材に比べて断熱層を非常に安価に提供することができる。
【００５２】
なお、上記実施例においては、熱エネルギー反射型塗布式断熱塗材１３の樹脂エマルジョンとしてアクリルエマルジョンを使用しているが、その他にウレタンエマルジョンやエポキシエマルジョンなどを使用することもできる。
【００５３】
また、これら熱エネルギー反射型塗布式断熱塗材１３の樹脂エマルジョンは、水溶性に限らず、油性のエマルジョンでも良く、この場合には、シンナー，トルエンなどの油性溶剤が用いられる。
【００５４】
さらに、上記実施例においては、熱エネルギー反射型塗布式断熱塗材１３の顔料として二酸化チタンを使用しており、優れた白色発生効果などを得ているが、これに代えて、他の白色顔料を使用することもできる。
【００５５】
なお、上記実施例に示したものは、熱エネルギー反射型塗布式断熱塗材１３の一例であり、特に、熱エネルギー反射型塗布式断熱塗材１３の材質の組成については、種々変更して実施することが可能である。
【図面の簡単な説明】
【００５６】
【図１】本発明の実施例に係る靴中敷きを示す平面図。
【図２】図１の線Ａ−Ａ切断矢視図。
【図３】図２の要部拡大断面図。
【符号の説明】
【００５７】
１  靴中敷き
１０  中敷き本体
１１  中敷きベースシート材
１１ａ  表面
１２  塗布式仕上げ一体型断熱塗材コート層
１３  熱エネルギー反射型塗布式断熱塗材
１４  吸水性セラミック
１５  アルミノケイ酸ソーダガラス（熱エネルギー反射セラミック）
ｔ  層厚
【図１】
2005323786.tif 000003
【図２】
2005323786.tif 000004
【図３】
2005323786.tif 000005